(57)【特許請求の範囲】
【請求項１】
金属製品を、１〜１０％の濃度のリン酸化合物水溶液によってリン酸処理するリン酸処理工程と、
前記リン酸処理工程によってリン酸処理が施された金属製品を、０．５〜５％の濃度のフッ酸水溶液によってフッ酸処理するフッ酸処理工程と、
前記フッ酸処理工程によってフッ酸処理された金属製品に、１５０℃〜４５０℃の加熱雰囲気中で加熱処理を施す加熱処理工程とによって構成されることを特徴とする腐食防止方法。
【発明の詳細な説明】
【技術分野】
【０００１】
本発明は、たとえばステンレススチール、鉄、アルミニウム、銅等の金属の腐食防止方法に関する。
【背景技術】
【０００２】
特許文献１（特開平５−２６３２７８号公報）は、ステンレス鋼板を機械研磨したときに低下する耐食性を母材の選択及び研磨後の酸洗によって回復し、表面外観及び耐食性の双方に優れたステンレス鋼板を得ることを目的としたもので、低Ｏ含有量及び低Ｓ含有量でＣｒよりも酸素親和力の大きなＶ、Ｔｉ、Ｚｒ、Ｃａ、希土類元素糖の易酸化性元素を１種以上含有させたステンレス鋼板を、１００番以上の番手の研磨ベルトを使用して機械研磨した後、硝酸系の酸洗液又は硝酸−フッ酸系の混合酸洗液を使用した酸洗によって前記機械研磨の際に生じた酸化皮膜を除去すると共に不導態皮膜を前記ステンレス鋼板の表面に形成するＣｒ含有ステンレス鋼板の表面仕上げ方法を開示する。
【０００３】
特許文献２（特開２００７−２０４７７０号公報）は、皮膜中に六価クロムを含まず、しかも優れた耐食性、耐疵付き性、耐変色性及び耐水性が得られる表面処理鋼板を提供することを目的とするもので、亜鉛めっき鋼板の表面に、特定の化学構造を有する樹脂化合物と、第４アンモニウム塩基を有するカチオン性ウレタン樹脂と、リン酸又は／及びリン酸塩と、フッ酸、酢酸、硝酸、硫酸及びこれらの塩の中から選ばれる少なくとも１種の酸化合物とを特定の配合割合で含有する表面処理剤で形成された表面処理皮膜を有し、その上層に、特定の樹脂組成物と特的の防錆添加成分と固形潤滑剤を含有する有機被膜を有する表面処理鋼板を開示する。
【０００４】
特許文献３（特開２００９−２４９６６１号公報）は、表面調整工程と、表面調整がなされためっき鋼板の表面にリン酸亜鉛処理液を接触させるリン酸亜鉛処理工程と、めっき鋼板の表面を乾燥させる乾燥工程とを備える製造方法を開示し、特に所定の条件を満たすリン酸亜鉛処理液を提供するものである。ただし、特許文献３では、リン酸亜鉛処理液で表面処理した後に、めっき鋼板表面を可能させる乾燥工程を実施することが開示されているが、接着性及び潤滑性を向上させるという課題を達成するものであるから、本発明の課題と異なるものであり、本発明と構成においても異なるものである。
【先行技術文献】
【特許文献】
【０００５】
【特許文献１】特開平５−２６３２７８号公報
【特許文献２】特開２００７−２０４７７０号公報
【特許文献３】特開２００９−２４９６６１号公報
【発明の概要】
【発明が解決しようとする課題】
【０００６】
特許文献１には、ステンレス鋼の耐食性はステンレス鋼表面に形成されている不動態被膜によって維持されるものであるが、機械研磨によって不動態被膜が破壊されると耐食性が低下することが開示されている。このため、機械研磨後のステンレス鋼の表面を酸洗することによって不動態被膜を形成するようにしたものであるが、これによって形成されたステンレス鋼においても、過酷な腐食条件、たとえばF2、HF、ClF3、塩水等に晒された場合には、腐食する可能性が大きいという不具合が生じる。また、溶接された金属では、その溶接付近で腐食する可能性が大きい。
【０００７】
特許文献２には、亜鉛系めっき鋼板表面に、耐食性を向上させる目的でクロム酸、重クロム酸又はその塩類を主要成分とした処理液によるクロメート処理が施された鋼板が幅広く用いられたこと、このクロメート処理は、耐食性に非常に優れ且つ比較的簡単に行うことができる経済的な処理方法であることが開示され、さらにクロメート処理による被膜が、公害規制物質である六価クロムを含有していることから、六価クロムを使用しない表面処理鋼板が要望されていることが記載されている。このため、特許文献２には、六価クロムなどの公害規制物質を含有することがなく優れた耐食性が得られる表面処理鋼板が開示される。この表面処理鋼板の表面処理剤は、樹脂化合物、カチオン性ウレタン樹脂、亜鉛化合物、ジルコニウム化合物、リン酸又は／及びリン酸塩、及び酸化合物を所定の割合で配合して生成したもので、特に前記酸化合物はフッ酸、酢酸、硝酸及びこれらの塩の中から少なくとも一種が選択されるものである。このように、特許文献２では、表面処理液の中にリン酸及びフッ酸が所定の割合で混合されることが開示されている。このため、引用文献２では、六価クロムを使用しないために、樹脂化合物やウレタン樹脂等の有機物と、亜鉛化合物等の無機物を、表面処理液に配合するため、非常に繊細な配合が要求されるという不具合が有り、さらに特許文献１と同様に、過酷な腐食条件、たとえばＦ２、ＨＦ、ＣｌＦ３、塩水等に晒された場合には、腐食する可能性が大きいという不具合が生じる。
【０００８】
したがって、本発明は、過酷な腐食条件にも耐える腐食防止方法を提供することにある。
【課題を解決するための手段】
【０００９】
本発明に係る腐食防止方法は、金属製品をリン酸処理するリン酸処理工程と、前記リン酸処理工程によってリン酸処理が施された金属製品をフッ酸処理するフッ酸処理工程とを具備するものである。尚、金属としては、ステンレス鋼、鉄、アルミニウム、銅等であること、特にステンレス鋼であることが望ましい。これによって、過酷な腐食条件にも耐えうる金属表面をえることができるものである。
【００１０】
前記リン酸処理工程は、前記金属製品を、所定の濃度（たとえば１〜１０％の濃度、特に４〜５％の濃度）のリン酸化合物水溶液に、所定の温度（たとえば４０℃〜８０℃の温度）で、所定の時間（たとえば２０分〜１時間）浸漬することによって実施されることが望ましい。また、リン酸化合物水溶液に使用されるリン酸化合物としては、リン酸（H3PO4）、亜リン酸（H3PO3）、ポリリン酸（Hn+2PnO3n+1）（ｎ＝２〜６）などがあり、またはそれらの塩であることが望ましく、特にリン酸であることが望ましい。
【００１１】
前記フッ酸処理工程は、リン酸処理された金属製品を、所定の濃度（たとえば０．５〜５％の濃度、特に１〜３％の濃度）のフッ酸（HF）水溶液に、常温（１５℃〜３０℃）で、所定の時間（たとえば３分〜１０分）浸漬することによって実施されることが望ましい。フッ酸処理液としては、Ｆ化合物、Ｆ含有物（たとえばＮＨ４Ｆ）であれば良いものである。
【００１２】
さらに本発明では、前記フッ酸処理工程によってフッ酸処理された金属製品に加熱処理を施す加熱処理工程をさらに具備することが望ましい。これによって、さらに耐腐食性を向上させることができるものである。
【００１３】
前記加熱処理工程は、リン酸処理された金属製品を、所定の温度（たとえば、１５０℃〜４５０℃）の加熱雰囲気中に、所定時間（たとえば３０分〜２時間）晒すことによって実施されるものである。
【発明の効果】
【００１４】
本発明によれば、金属製品に、リン酸処理及びフッ酸処理を施すことによって、耐食性のある金属表面が得られるものである。この金属表面は過酷な腐食条件（F2、HF、ClF３、塩水等）にも耐えるものである。さらに、加熱処理を行うことによって、耐食性をさらに向上させることができるものである。
【図面の簡単な説明】
【００１５】
【図１】図１は、本発明に係る腐食防止方法を示したフローチャート図である。
【発明を実施するための形態】
【００１６】
本発明の腐食防止方法は、たとえば図１に示すように、金属製品をリン酸処理するリン酸処理工程１００と、前記リン酸処理工程１００によってリン酸処理が施された金属製品をフッ酸処理するフッ酸処理工程２００とを具備するものである。
【００１７】
さらに本発明の腐食防止方法では、前記フッ酸処理工程２００によってフッ酸処理された金属製品に加熱処理を施す加熱処理工程３００をさらに具備するものである。尚、金属としては、ステンレス鋼、鉄、アルミニウム、銅等であること、特にステンレス鋼であることが望ましい。これによって、過酷な腐食条件にも耐えうる金属表面をえることができるものである。
【実施例１】
【００１８】
下記する表１において、発明試料１では、基材としてＳＵＳ３１６Ｌφ３０×３ｔ（ステンレス鋼）を使用した。
【００１９】
前記リン酸処理工程１００は、前記金属製品を、５％リン酸水溶液に、６０℃で、１時間浸漬することによって実施される。
【００２０】
前記フッ酸処理工程２００は、リン酸処理された金属製品を、３％のフッ酸（HF）水溶液に、常温（２５℃）で、５分間浸漬することによって実施される。
【００２１】
前記加熱処理工程３００は、リン酸処理及び／若しくはフッ酸処理された金属製品を３００℃の加熱雰囲気中に、１時間晒すことによって実施されるものである。
【００２２】
表１で示されるように、発明試料１−１は、金属製品にリン酸処理工程１００としてリン酸水溶液によるリン酸処理施し、その後フッ酸処理工程２００を実施して得られたものである。この発明試料１−１では、前述した加熱処理工程３００は実施されなかった。この発明試料１−１は、その耐腐食性を実証するために、濃度２５％のフッ酸水溶液に３時間暴露される（以下、実証実験）。この結果は目視によって確認され、良好な結果（〇）が得られた。
【００２３】
発明試料１−２は、フッ酸処理２００が実施されて得られた発明試料１−１に、上述した条件の加熱処理工程３００を実施して得られたものである。この発明試料１−２においても、同様の上述した実証実験が行われ、この場合最高の結果（◎）が得られた。
【００２４】
下記する表１において、発明試料２は、金属製品として、２本の基材ＳＵＳ３１６Ｌ（ステンレス鋼）、１／４インチのブライトアニール（ＢＡ）管５ｃｍを溶接して、長さ１０ｃｍとした配管を使用した。
【００２５】
発明試料２−１は、前記ＢＡ管に、上述した所定のリン酸水溶液によるリン酸処理工程１００を施し、さらに所定のフッ酸水溶液によるフッ酸処理２００が施されたが加熱処理３００は実施せずに得られたものである。この発明試料２−１に上述した実証実験を施したところ、特に溶接部付近においての腐食状況を含み、良好な結果（〇）が得られた。
【００２６】
発明試料２−２は、前記ＢＡ管において、発明試料２−１に、さらに加熱処理工程３００を施して得られたもので、実証実験の結果は、特に溶接部付近においての腐食状況を含み、最高の結果（◎）が得られた。
【００２７】
【表１】
0006305267.tif 000002
【００２８】
表２で示される比較試料１−１は、前記発明試料１おいて使用された金属製品について、フッ酸処理工程２００のみを実行して得られたものである。この比較試料１−１について実証実験を行った結果、効果は認められなかった（×）。このことから、リン酸処理工程１００及び加熱処理工程３００がない場合には効果がないことがわかった。
【００２９】
比較試料１−２は、前記発明試料１おいて使用された金属製品について、リン酸処理工程１００が実施されずフッ酸処理工程２００及び加熱処理３００が施されて得られたものであり、これについて、実証実験が行われた。この実証実験の結果において効果は認められなかった（×）。このことから、リン酸処理工程１００がない場合には効果がないことがわかった。
【００３０】
比較試料１−３は、前記発明試料１おいて使用された金属製品について、リン酸処理工程１００のみが実施されて得られたものであり、これについて、実証実験が行われた。この実証実験の結果において効果は認められなかった（×）。このことから、リン酸処理工程１００のみが実施された場合にも効果がないことがわかった。
【００３１】
比較試料１−４は、前記発明試料１おいて使用された金属製品について、リン酸処理工程１００及び加熱処理工程３００が実行されて得られたものであり、これについて、実証実験が行われた。この実証実験の結果において効果は認められなかった（×）。このことから、フッ酸処理工程２００がない場合には効果がないことがわかった。
【００３２】
比較試料２−１は、前記発明試料２において用いられた金属製品について、フッ酸処理工程２００のみが実施された得られたものであり、これについて、実証実験が行われた。この実証実験の結果において効果は認められなかった（×）。このことから、リン酸処理工程１００及び加熱処理工程３００がない場合には効果がないことがわかった。
【００３３】
比較試料２−２は、前記発明試料２において用いられた金属製品について、フッ酸処理工程２００及び加熱処理工程３００が実施された得られたものであり、これについて、実証実験が行われた。この実証実験の結果において効果は認められなかった（×）。このことから、リン酸処理工程１００がない場合には効果がないことがわかった。
【００３４】
比較試料２−３は、前記発明試料２において用いられた金属製品について、リン酸処理工程１００のみが実施された得られたものであり、これについて、実証実験が行われた。この実証実験の結果において効果は認められなかった（×）。このことから、フッ酸処理工程２００及び加熱処理工程３００がない場合には効果がないことがわかった。
【００３５】
比較試料２−４は、前記発明試料２において用いられた金属製品について、リン酸処理工程１００及び加熱処理工程３００が実施されて得られたものであり、これについて、実証実験が行われた。この実証実験の結果において効果は認められなかった（×）。このことから、フッ酸処理工程２００がない場合には効果がないことがわかった。
【００３６】
【表２】
0006305267.tif 000003
【００３７】
以上のことから、金属製品にリン酸処理工程１００及びフッ酸処理工程２００を施した製品では、過酷な腐食条件においても良好な耐腐食性が得られるものであり、さらに加熱処理工程３００が施されることによって最高の耐腐食性が得られるものである。
【実施例２】
【００３８】
下記する表３において、発明試料３では、基材としてアルミ５０５２（以下、アルミ金属製品）を使用した。
【００３９】
実施例２において、前記リン酸処理工程１００は、前記アルミ金属製品を、５％のリン酸水溶液に、６０℃で、１時間浸漬することによって実施される。
【００４０】
前記フッ酸処理工程２００は、リン酸処理されたアルミ金属製品を、３％のフッ酸（HF）水溶液に、常温（２５℃）で、５分間浸漬することによって実施される。
【００４１】
前記加熱処理工程３００は、リン酸処理及びフッ酸処理されたアルミ金属製品を、３００℃の加熱雰囲気中に、１時間晒すことによって実施されるものである。
【００４２】
発明試料３−１は、アルミ金属製品にリン酸処理工程１００を施し、その後フッ酸処理工程２００を実施し、さらに加熱処理工程３００は実施して得られるものである。この発明試料３−１は、その耐腐食性を実証するために、濃度５％のフッ酸水溶液に１時間暴露される（以下、実証実験）。この結果は目視によって確認され、良好な結果（〇）が得られた。
【００４３】
比較試料３−１は、アルミ金属製品について、フッ酸処理工程２００及び加熱処理３００が施されて得られたものであり、これについて、実証実験を行った。この実証実験の結果において効果は認められなかった（×）。このことから、リン酸処理工程１００がない場合には効果がないことがわかった。
【００４４】
比較試料３−２は、アルミ金属製品について、実証実験を行った。この実証実験の結果において効果は認められなかった（×）。このことから、リン酸処理工程１００、フッ酸処理工程２００及び加熱処理工程３００が実施されていないアルミ金属製品について実証実験を行った結果、全く効果がないことがわかった。
【００４５】
【表３】
0006305267.tif 000004
【００４６】
このように、アルミ金属製品においても、リン酸処理工程１００、フッ酸処理工程２００及び加熱処理工程３００が施された製品については、過酷な腐食条件において良好な結果が得られることがわかった。
【図１】
0006305267.tif 000005